ЧАСТИЦЫ ТОНЕРА ДЛЯ ВЫСОКОСКОРОСТНЫХ ОДНОКОМПОНЕНТНЫХ СИСТЕМ ПРОЯВЛЕНИЯ

1. Композиция тонера, содержащая:
частицы тонера, содержащие:
смолу;
необязательный воск; и
необязательное красящее вещество,
в которой:
смола представляет собой систему из трех латексов, содержащую:
латексное ядро, включающее базовый полимер;
латексную оболочку, включающую оболочечный полимер; и
латексный гель; и
температура стеклования Tg латексного ядра ниже, чем температура стеклования Tg латексной оболочки.
2. Композиция тонера по п.1, в которой частицы тонера имеют диаметр от около 3 до около 10 мкм.
3. Композиция тонера по п.1, в которой частицы тонера имеют круглость от около 0,945 до около 0,998.
2
2
4. Композиция тонера по п.1, в которой частицы тонера имеют удельную поверхность по методу БЭТ от около 0,8 м/г до около 1,5 м/г.
5. Композиция тонера по п.1, где композиция тонера представляет собой однокомпонентную композицию тонера.
6. Композиция тонера по п.1, где:
температура стеклования Tg латексного ядра составляет от около 40°C до около 65°C; и
температура стеклования Tg латексной оболочки составляет от около 50°C до около 75°C.
7. Композиция тонера по п.1, в которой:
молекулярная масса Mw латексного ядра составляет от около 15 kpse до около 65 kpse; и
молекулярная масса Mw латексной оболочки составляет от около 15 kpse до около 65 kpse.
8. Композиция тонера по п.1, где композиция тонера предназначена для использования в высокоскоростных электрофотографических устройствах, имеющих скорость вывода на печать, по меньшей мере, около 50 страниц в минуту.
9. Способ изготовления композиции тонера, включающий:
формирование суспензии, содержащей частицы, путем объединения:
эмульсии, содержащей смолу, которая содержит смолу латексного ядра, включающую базовую полимерную смолу, и латексный гель;
смолы высвобождения;
необязательно дисперсии воска в поверхностно-активном веществе;
необязательно дисперсии красящего вещества; и
одной или более дополнительных необязательных добавок;
добавление кислоты и коагулянта;
гомогенизацию суспензии и агрегирование частиц при температуре гомогенизации;
добавление латексной оболочки смолы к суспензии, чтобы сформировать партию продукта, содержащего частицы тонера, имеющие ядро и оболочку;
добавление к партии продукта агента, корректирующего pH, чтобы остановить рост частиц тонера и скорректировать pH продукта;
коалесцирование продукта путем увеличения температуры до температуры коалесценции;
контролирование партии продукта для обеспечения круглости частиц; и
окончательное получение частиц тонера.
10. Способ по п.9, в котором частицы тонера имеют окончательный диаметр от около 3.0 до около 10 мкм.
11. Способ по п.9, в котором частицы тонера имеют окончательную круглость от около 0.945 до около 0.998.
12. Способ по п.9, в котором температура стеклования Tg латексного ядра ниже, чем температура стеклования Tg латексной оболочки.
13. Способ по п.9, в котором агрегация частиц осуществляется при температуре примерно той же самой как температура стеклования ядра.
14. Способ по п.9, в котором температура коалесценции выше температуры стеклования оболочки.
15. Способ по п.9, в котором основание увеличивает pH партии продукта в диапазоне от около 4 до около 6.0.
16. Способ по п.9, дополнительно включающий корректирование pH партии продукта до значений от около 4,9 до около 5,3, когда температура партии достигает около 80°C во время перехода к коалесценции.
17. Способ по п.9, дополнительно включающий корректирование pH партии продукта до значений от около 6,8 до около 7,0, когда частицы тонера имеют круглость от около 0,945 до около 0,998.
18. Способ по п.9, дополнительно включающий охлаждение суспензии и последующее корректирование pH суспензии после того, как частицы тонера достигли круглости от около 0,945 до около 0,998.
19. Композиция тонера, содержащая:
частицы тонера, содержащие:
смолу;
необязательный воск; и
необязательное красящее вещество,
в которой:
смола представляет собой систему из трех латексов, содержащую:
латексное ядро, включающее базовый полимер;
латексную оболочку, включающую оболочечный полимер; и
латексный гель;
частицы тонера имеют диаметр от около 7,3 до около 10 мкм;
частицы тонера имеют круглость от около 0,945 до около 0,998; и
2
2
частицы тонера имеют удельную поверхность по методу БЭТ от около 0,8 м/г до около 1,5 м/г.
20. Композиция тонера по п.19, которая имеет температуру стеклования Tg латексного ядра ниже, чем температура стеклования Tg латексной оболочки.